ВЫСОКОЭФФЕКТИВНАЯ ОБРАБАТЫВАЕМАЯ ПЛАМЕНЕМ ТЕПЛОИЗОЛЯЦИОННАЯ ПАНЕЛЬ ДЛЯ КРЫШ ЗДАНИЙ
HIGH-EFFICIENCY FLAME-PROCESSED HEAT-INSULATING PANEL FOR BUILDINGS ROOFS

[0001] Настоящее изобретение относится к высокоэффективной, обрабатываемой пламенем теплоизоляционной панели для крыш зданий.
[0002] Настоящее изобретение находит конкретное, но не исключительное применение в отрасли индустрии по производству и сбыту изоляционных панелей для строительства и более широкое в индустрии по производству и сбыту продукции для строительной отрасли.
[0003] При строительстве зданий, предназначенных для жилых, торговых или промышленных целей, строительные требования, определяют настоятельной необходимостью более экономного, насколько это возможно, энергопотребления, главным образом путем снижения теплопотерь здания, в частности, его наружного корпуса, с использованием технических средств, способных сделать изоляцию более эффективной, что ведет к прогрессивному возрастанию в отрасли, связанной с созданием и разработкой требуемых изоляционных материалов. В частности, что касается жилых зданий, в последнее время, такая потребность в энергоэффективности значительно возросла, что связано с одной стороны с необходимостью ограничения затрат на внутреннее кондиционирование воздуха, а с другой - с обеспечением общественных стимулов, направленных на допустимость переоценки энергопотребления уже имеющихся зданий, а также по вопросу регламентов, формирующих требуемые параметры энергоэффективности при конструировании новых зданий. Наконец, необходимость осуществления теплоизоляции зданий возникает на основе технических данных, связанных с подтверждением того факта, что конструкции из которых сделано здание, как те, что представляют собой темные покрытия, так и те, что представлены прозрачными поверхностями, в различной степени подвержены теплопотерям. В отношении процента средних теплопотерь через корпус здания, установлено, что потери тепла, связанные с чердаком и/или крышей здания, влияют на теплопотери всего здания в целом, в среднем составляют 25% от общей суммы, что делает важным осуществление оптимальной теплоизоляции. Схематически и в первом приближении, крыши зданий могут быть разделены по типу склона на плоские и скатные крыши и, по типу кровельного покрытия на крыши с прерывистым и сплошным кровельным покрытием, первые характеризуются признаками, по которым кровельное покрытие изготавливают путем присоединения друг к другу элементов настила, таких как черепица, желобчатая черепица, плиты из камня или цементного материала или другого известного материала; крыши с кровельным покрытием непрерывного типа характеризуются тем, что кровельное покрытие изготавливают путем соединения больших элементов настила, таких как металлические панели, панели из пластиковых материалов или покрытий, причем упомянутый тип настила пригоден для создания различных по форме крыш. Кроме того, крышу здания традиционно изготавливают в виде многослойной структуры, которая в основном содержит, по меньшей мере: несущую конструкцию, изоляцию, водонепроницаемый слой, вентиляцию и кровельное покрытие. Как предмет настоящего изобретения, теплоизоляционный слой, функция которого состоит в увеличении изоляции крыши, ограничивающей теплопередачу, изготавливают путем расположения и укладки подходящих элементов теплоизоляционного материала, подготовленных для этой цели, которые по типу материалов, из которых они изготовлены, можно разделить на: теплоизоляционные материалы естественного растительного происхождения, такие как древесные волокна, пеньковые волокна, волокна кокосовых орехов, минерализованное древесное волокно, пробка; теплоизоляционные материалы минерального происхождения, такие как керамзит, вспученный перлит, минеральная вата, стекловата, вермикулит; теплоизоляционные материалы искусственного происхождения, многослойные теплоотражающие изоляционные материалы, такие как пенополистирол, экструдированный пенополистирол, полиуретан и т.д. С целью облегчения их установки многие из упомянутых материалов производят в форме плит или панелей. Конкретно в отношении настоящего изобретения, особенно интересны теплоизоляционные полиуретановые материалы, в частности жесткие пенополиуретаны (ППУ), широко используемые в настоящее время в качестве теплоизоляционных материалов для строительства. В общем, полиуретаны представляют собой класс полимеров, полученных в результате реакции между диизоцианатами или полиизоцианатами с диолами или пол иолами, где в зависимости от условий реакции и в зависимости от структуры и доли компонентов возможно получение ряда продуктов среди которых особый интерес представляют жесткие пенопласты, которые могут быть использованы для производства теплоизоляционных панелей. В частности, закрыто-ячеистым жестким пенополиуретанам можно придать форму панелей благодаря их довольно низкой деформируемости. Наиболее реализуемыми в плане теплоизоляции являются полиизоцианураты (ПИР), получаемые в форме жестких пеноматериалов, которым можно придать форму плит или панелей. Существенное значение для получения полиуретановых материалов, предназначенных для использования в качестве теплоизоляционных материалов, имеют пенообразующие вещества, будь они физическими или химическими, поскольку они напрямую участвуют в получении данной ячеистой структуры пеноматериалов, обусловленной образованием пузырьков газа в процессе полимеризации, которая, обуславливает ячеистую структуру смеси, определение пенообразующего вещества оказывает влияние на теплопроводность получаемого материала. Как известно, при производстве теплоизоляционных панелей существенное значение имеет коэффициент теплопроводности, поскольку он непосредственно влияет на будущую производительность осуществленной изоляции. Теплопроводность обычно определяют с помощью прибора теплопроводности, измеряющего тепловой поток, который пересекает участок панели заданной толщины при заданной температуре. Пенополиуретаны, благодаря своей низкой теплопроводности, в настоящее время, представляют собой материалы, которые в основном используют в качестве теплоизоляционных материалов, поскольку твердый материал, из которого они произведены, составляет очень низкий процент от всего объема, обычно около 3% объема, остальная часть состоит из газа. Таким образом, поскольку газы характеризуются значительно меньшей теплопроводностью, чем твердые вещества, соответственно, пеноматериалы характеризуются значительно более низкими значениями теплопроводности, чем теплопроводность, обусловленная твердым веществом, состоящим из того же материала. Что касается теплопереноса в пенополиуретанах, учитывая, что теплоперенос в ячеистом материале происходит благодаря проводимости твердой фазы, благодаря проводимости газовой фазы, излучению и конвекции, при условии, что толщина панели из пенополиуретана достаточна, в значение теплопереноса суммируют теплопроводности твердой и газовой фаз, добавляя вклад излучения. Известно, что на теплопроводность пенополиуретанов напрямую влияет тот факт, что вклад проводимости посредством твердой фазы и радиационный вклад постоянны во времени, тогда как тепловой вклад, обусловленный проводимостью посредством газовой фазы, определенно зависит от релевантности диффузионных явлений переноса газа, содержащегося в ячейках. Также известно, что теплопроводность пенополиуретанов во времени и, следовательно, их изоляционная способность, находятся под непосредственным влиянием, с одной стороны, диффузии газа в направлении внешней среды, а с другой стороны - встречной диффузии окружающей среды внутрь пеноматериала, в отсутствии средств, способных устранить или, по меньшей мере, уменьшить упомянутое явление, можно прогнозировать уменьшение изоляционной способности пеноматериала во времени.
Уровень техники
[0004] В уровне техники, доступном в настоящее время в патентной литературе, и в известных решениях теплоизоляционных панелей, доступных на рынке, в частности, для крыш зданий, описаны некоторые решения теплоизоляционных панелей, предназначенные для создания теплоизоляционного настила крыш зданий.
[0005] Среди найденных решений, например, мы хотели бы упомянуть следующие:
D1: JP 2008144494
D2: CN 201874162
D3: CN 2813752
D4: PL 55695
D5: IT 275821 (Stiferite)
[0006] В D1 теоретически описано решение теплоизоляционной панели для скатных крыш и соответствующий способ сборки, в котором теплоизоляционная панель содержит, расположенный в центре, армирующий прямоугольный металлический лист. Теплоизоляционная панель также содержит слой теплоизоляционного материала, состоящий из пенополиуретана, причем упомянутый слой помещают поверх упомянутого армирующего слоя, под которым теплоизоляционная панель по изобретению, содержит дополнительный теплоизоляционный слой, состоящий из пенополиуретана. Сквозное отверстие изготавливают в соответствии с заданной зоной армирующего слоя, в соответствии с упомянутым сквозным отверстием присутствуют несколько соответствующих прорезей в слоях теплоизоляции пенополиуретана, таким образом, что крепежная деталь, проходящая сквозь упомянутое отверстие, может быть скреплена посредством крепежного болта с элементом крепления, которым снабжена скатная крыша.
[0007] В D2 теоретически описано решение теплоизоляционной панели для плоских или скатных крыш, которое конкретно используют для теплоизоляции крыши здания. Теплоизоляционная панель по описанному решению содержит базовый слой, водонепроницаемый слой, верхний защитный слой и нижний защитный слой, причем базовый слой представляет собой пенополистирол; водонепроницаемый слой заключен между верхним защитным слоем и базовым слоем, при этом нижний защитный слой расположен противоположно к базовому слою; при этом базовый слой, водонепроницаемый слой, верхний защитный слой и нижний защитный слой закреплены неподвижно. По мнению заявителя, теплоизоляционная панель по данному решению имеет преимущества будучи более теплоизолирующей, водонепроницаемой и огнестойкой, чем стандартные теплоизоляционные панели.
[0008] В D3 теоретически описано решение для теплоизоляционной и огнестойкой композитной панели, предназначенной для изоляции крыш и стен зданий, при этом упомянутая теплоизоляционная композитная панель содержит верхний слой облегченного материала наполнителя, армирующий слой и нижний слой облегченного материала наполнителя, в котором армирующий слой расположен между верхним слоем облегченного материала наполнителя и нижним слоем облегченного материала наполнителя. Как верхний, так и нижний слои облегченного материала наполнителя состоят из композитного материала на основе пенополистирола и цемента. Армирующий слой состоит из проволочной арматурной сетки или сетки стальной проволоки, или из стеклосетки.
[0009] В D4 теоретически описано решение теплоизоляционной панели для крыш зданий, содержащее войлок из минеральной ваты и водонепроницаемое несущее покрытие. Панель по данному изобретению в соответствии с поверхностью войлока, на которую адгезивно нанесено водонепроницаемое покрытие, снабжена выемками, распределенными по всей поверхности панели, которые выполняют функцию опорных точек для адгезива водонепроницаемого покрытия. Упомянутые выемки получают пробивая иглой, и панель по данному изобретению, может быть использована как для изоляции крыш зданий плоского типа, так и для изоляции скатных крыш.
[0010] В D5 теоретически описано улучшенное решение типа изоляционной панели для крыш и стен, который содержит основу из пенополиуретана или другого эквивалентного материала, в которую встроены несколько поперечных элементов, утолщение которых лишь частично влияет на толщину основы из пенополиуретана, и расположенных вровень с одной из его поверхностей, при этом упомянутая основа из пенополиуретана дополнена первым защитным слоем, который предназначен для поверхности обращенной наружу относительно крыши или стены, с которой он соединен, и внутренним вторым защитным слоем, при этом упомянутая улучшенная изоляционная панель отличается тем, что упомянутый первый защитный слой водонепроницаем в направлении снаружи внутрь и проницаем для пара в направлении изнутри наружу.
[0011] Кроме того, на рынке известны решения теплоизоляционных панелей из пенополиуретана, среди которых можно отметить панели, производимые под коммерческим названием RF8 компанией Isolparma, на веб-сайте www.isolparma.it которой представлены решения теплоизоляционных панелей типа сэндвич, которые состоят из изоляционного компонента на основе пенопласта Polyiso без использования ХФУ (хлорфторуглерода) или ГХФУ (гидрохлорфторуглерода), верхняя поверхность, которого покрыта битумом в сочетании с полифениленэфиром (ПФЭ), подходящим для нанесения посредством обработки пламенем, а нижняя поверхность - насыщенным минеральным волокном. Упомянутые панели предназначены для теплоизоляции наружных битумных водонепроницаемых подкровельных покрытий и там где требуется высокая устойчивость к обработке пламенем.
[0012] Другие известные на рынке решения теплоизоляционных панелей для крыш зданий производит и распространяет компания Stiferite, на веб-сайте www.stiferite.com, которой представлены под коммерческим названием: Stiferite GT, которое относится к теплоизоляционной панели, состоящей из слоя теплоизоляционного материала из жесткого пенопласта Polyiso (ПИР), обе поверхности которого предусматривают защитное покрытие Duotwin; решение Stiferite GTE, которое относится к сэндвич-панели, состоящей из изоляционного компонента пенопласта Polyiso без использования ХФУ или ГХФУ, обе поверхности которого покрыты газонепроницаемым покрытием из многослойного алюминия, декларирующее, что настоящая панель не подходит для прямой обработки пламенем; решение панели Stiferite GT3, которая состоит из слоя теплоизоляционного материала из жесткого пенопласта Polyiso (ПИР), на обеих поверхностях которого предусмотрено защитное покрытие Duotwin и на которое позже может быть нанесена битумно-полимерная мембрана, армированная стеклохолстом; решение панели Stiferite GT4, которая состоит из слоя теплоизоляционного материала из жесткого пенопласта Polyiso (ПИР), на обеих поверхностях которого предусмотрено защитное покрытие Duotwin на которое позже может быть нанесена битумно-полимерная мембрана, армированная нетканой полиэфирной тканью; решение панели Stiferite GT5, которая состоит из слоя теплоизоляционного материала из жесткого пенопласта Polyiso (ПИР), на обеих поверхностях которого предусмотрено защитное покрытие Duotwin, на которое позже может быть нанесена битумно-полимерная мембрана, армированная нетканой полиэфирной тканью, с обработкой шиферной стружкой.
Недостатки
[0013] Все известные решения теплоизоляционных панелей, в частности, для крыш зданий, в известном уровне техники, характеризуются, хотя и в разной степени, недостатками или ограничениями.
[0014] Первое ограничение, которое относится ко всем решениям теплоизоляционных панелей в известном уровне техники, по мнению заявителя, заключается в том, что упомянутые решения не оптимизированы с точки зрения сохранения во времени теплоизоляционных характеристик материала, из которого в основном состоит панель, причем упомянутый недостаток особенно очевиден в решениях, как в найденных источниках известного уровня техники D1-D5, где ни в одном из упомянутых решений не предусмотрено покрытие способное одновременно обеспечить газонепроницаемость слоя изоляционного материала и возможность обработки пламенем с целью применения термопластичных мембран. Подобным образом, по мнению заявителя, также решения теплоизоляционных панелей, описанные в предложениях Isolparma и Stiferite, которые используют жесткий пенополиуретан (ПИР) в качестве изоляционного слоя, характеризуются недостатком, заключающимся в том, что не осуществляя оптимальную газонепроницаемость панели невозможно выполнить процесс обработки пламенем непосредственно на покрытии. В частности, решение Isolparma не предусматривает какого бы то ни было газонепроницаемого покрытия, при этом осуществляя возможность обработки пламенем, обусловленную покрытием из битумизированной стекловуали в сочетании с ППЭ, которое, однако, по мнению заявителя, не оптимизировано в целях адгезии термопластичных мембран. По мнению заявителя, решения Stiferite GT и GTE, несмотря на то, что изоляционный слой панели снабжен барьерным покрытием, не позволяют осуществлять оптимальную газонепроницаемость из-за состава самого барьерного покрытия, который, по-видимому, не оптимизирован с целью обеспечения, насколько это возможно, полной газонепроницаемости; дополнительное ограничение упомянутых решений заключается в том, что они не могут быть обработаны пламенем. Кроме того, в решениях Stiferite GT3, GT4 и GT5 битумно-полимерная мембрана не является частью покрытия, так как только при необходимости, ее соединяют с покрытием панели на следующем этапе обработки и в любом случае после изготовления панели, при этом предусмотрено, что упомянутая мембрана, при условии соединения с панелью, соединена в соответствии только с одной поверхностью, насколько это можно видеть, посредством боковых кромок. Таким образом, упомянутые решения панелей, фактически доступные на рынке, не предусматривают одно единственное покрытие, которое позволяет объединить условия газонепроницаемости и обработки пламенем.
[0015] Второе ограничение, которое относится ко всем решениям теплоизоляционных панелей, найденных в известном уровне техники, по мнению заявителя, заключается в том, что упомянутые решения, в частности, решения, обеспечивающие использование пенополиуретана в качестве изоляционного материала, а также в том случае, когда они предусматривают слои покрытий, не позволяют реализовать теплоизоляционную панель, с помощью которой возможно получить одновременно оптимальную газонепроницаемость и оптимальную адгезию для прямого соединения путем обработки пламенем термопластичных мембран, обычно используемых при изготовлении многослойной структуры крыши здания.
[0016] Третье ограничение, которое относится ко всем решениям теплоизоляционных панелей, найденных в известном уровне техники, по мнению заявителя, заключается в том, что упомянутые решения, в частности, решения, предусматривающие использование пенополиуретана в качестве изоляционного материала, а также в том случае, когда они предусматривают слои покрытий, не позволяют реализовать теплоизоляционную панель, которую можно обработать пламенем с обеих противоположных поверхностей, характеризующихся большей площадью поверхности, таким образом, упомянутые решения являются невыгодными не только из-за повышенного внимания, требуемого от укладчика, но также из-за возможности того, что любые погрешности позиционирования могут привести к потере изолирующей способности панели, если при использовании пламени на термопластичных мембранах, переданное тепло, повредит поверхность теплоизоляционной панели, на которой обработка пламенем невозможна.
[0017] Другое ограничение, которое относится ко всем решениям теплоизоляционных панелей, найденных в известном уровне техники, по мнению заявителя, заключается в том, что упомянутые решения, в частности, решения, обеспечивающие использование пенополиуретана в качестве изоляционного материала, а также в том случае, когда они предусматривают слои покрытий, неэффективно противодействуют деформациям панели во времени.
[0018] В связи с этим у компаний данной отрасли существует настоятельная необходимость в поиске определенных оптимальных решений для достижения следующих целей.
Сущность изобретения
[0019] Эти и другие задачи достигаются настоящим изобретением по характеристикам, а именно, прилагаемым пунктам формулы изобретения, решением упомянутых проблем посредством высокоэффективной обрабатываемой пламенем теплоизоляционной панели (1) для крыш зданий, состоящей из слоя теплоизоляционного материала из жесткого пенополиуретана (ППУ) или другого эквивалентного материала и, в частности, и предпочтительно из полиизоцианурата (ПИР) в форме панели, состоящей из промежуточного изоляционного слоя (2) предпочтительно в форме параллелепипеда с плоскими поверхностями, причем на упомянутом промежуточном изоляционном слое (2), по меньшей мере, относительно двух противоположных поверхностей, характеризующихся большей площадью поверхности предусмотрено многослойное покрытие (3) состоящее, по меньшей мере, из следующих слоев: а) слой металлизированной полиэфирной пленки; b) слой полиэтиленовой пленки; с) слой влагонепроницаемой бумаги; d) слой пленки битумного компаунда; е) один слой нетканой полипропиленовой ткани.
Задачи изобретения
[0020] Благодаря значительному творческому вкладу, эффект от которого представляет собой немедленный технический прогресс, достигнуты некоторые задачи и преимущества.
[0021] Первая преимущественная задача настоящего изобретения состоит в получении высокоэффективной обрабатываемой пламенем теплоизоляционной панели для крыш зданий, посредством которой, благодаря инновационному многослойному покрытию, возможно сочетать в одной теплоизоляционной панели некоторые оптимизированные характеристики газонепроницаемости с улучшенной и оптимальной возможностью использования пламени для обработки термопластичных мембран, широко используемых при создании многослойной структуры крыш зданий.
[0022] Вторая преимущественная задача настоящего изобретения состоит в получении высокоэффективной обрабатываемой пламенем теплоизоляционной панели для крыш зданий, посредством которой, благодаря особой структуре теплоизоляционной панели и, в частности, благодаря инновационному многослойному покрытию, возможно сохранять теплоизоляционные характеристики слоя изоляционного материала без изменений во времени, одновременно обеспечивая недеформируемость панели во времени.
[0023] Третья преимущественная задача в отношении высокоэффективной обрабатываемой пламенем теплоизоляционной панели для крыш зданий по настоящему изобретению состоит, в частности, благодаря позиционированию инновационного многослойного покрытия на обеих поверхностях теплоизоляционной панели, в возможности предотвращения риска неправильного позиционирования теплоизоляционной панели, что может повредить изоляционным свойствам панели в результате применения пламени для обработки термопластичных мембран, обычно используемых при изготовлении многослойной структуры крыш зданий, таким образом упрощая операции укладки и значительно сокращая время.
[0024] Эти и другие преимущества будут показаны в нижеследующем подробном описании некоторых предпочтительных вариантов воплощения изобретения, подробности осуществления которых нельзя рассматривать как ограничения.
Содержание чертежей
На фигуре 1 показан вид в перспективе высокоэффективной обрабатываемой пламенем теплоизоляционной панели для крыш зданий по настоящему изобретению;
На фигуре 2 представлен вид сверху высокоэффективной обрабатываемой пламенем теплоизоляционной панели для крыш зданий по настоящему изобретению, в котором представлены различные слои, составляющие панель и многослойное покрытие;
На фигуре 3 показан вид спереди высокоэффективной обрабатываемой пламенем теплоизоляционной панели для крыш зданий по настоящему изобретению, в котором представлены различные слои, составляющие панель и многослойное покрытие.
Частный случай варианта осуществления изобретения
[0025] Ссылаясь без ограничений также на содержание чертежей, представленных на фигурах 1-3, описана высокоэффективная обрабатываемая пламенем теплоизоляционная панель (1) для крыш зданий, которая в представленном варианте осуществления изобретения является предпочтительным решением, как показано на фигурах 2-3, состоит из многослойного сэндвича, содержащего промежуточный изоляционный слой (2) теплоизоляционного материала, который образует формованную основу из жесткого пенополиуретана (ППУ) или эквивалентного материала, предпочтительно, при условии, что теплоизоляционный материал из которого, по настоящему изобретению, состоит промежуточный изоляционный слой (2) теплоизоляционной панели (1) представляет собой твердый пенополиизоцианурат (ПИР), Polyiso, принимая во внимание высокие теплоизоляционные характеристики последнего. Описанный в настоящем варианте осуществления изобретения, и предпочтительно, промежуточный изоляционный слой (2) формирует основу в форме параллелепипеда с плоскими поверхностями, в которой верхняя поверхность (21) и параллельная ей, противоположная и симметричная нижняя поверхность (22) являются прямоугольными и характеризуются большей площадью поверхности относительно остальных боковых поверхностей (23), которые ограничивают периметр теплоизоляционной панели (1), причем расстояние между верхней поверхностью (21) и нижней поверхностью (22) равно толщине промежуточного изоляционного слоя (2), причем выбор упомянутой толщины непосредственно влияет на тепловую эффективность всей теплоизоляционной панели (1). Хотя предпочтительно, чтобы форма промежуточного изоляционного слоя (2), как описано, представляла собой параллелепипед, предусмотрено, что форма промежуточного изоляционного слоя (2), которая непосредственно определяет общую форму теплоизоляционной панели (1), может отличаться от параллелепипеда при условии, что это обеспечивает смежное позиционирование теплоизоляционных панелей (1) при укладке для составления изолирующей кровли крыши здания.
[0026] Теплоизоляционная панель (1) по настоящему изобретению, как на верхней поверхности (21), так и на нижней поверхности (22), снабжена многослойным покрытием (3), которое полностью покрывает площадь поверхности верхней поверхности (21) и нижней поверхности (22) промежуточного изоляционного слоя (2), с которым она связана. Присоединение многослойного покрытия (3) к верхней поверхности (21) и к нижней поверхности (22) промежуточного изоляционного слоя (2) теплоизоляционной панели (1) осуществляют по известному уровню техники на этапе изготовления последней, предпочтительно, используя адгезионные свойства пенополиуретана промежуточного изоляционного слоя (2).
[0027] В более подробно описанном варианте осуществления изобретения, представленном на фигурах 2-3, многослойное покрытие (3) изготовлено соединением множества слоев материала, каждый из которых наделен специфическими техническими характеристиками. В частности, предусмотрено, что многослойное покрытие (3) изготовлено соединением, по меньшей мере, следующих слоев:
2
а) первый слой (31), который предусмотрен как один из слоев, который напрямую соприкасается, с соединенными с ним верхней поверхностью (21) и нижней поверхностью (22) промежуточного изоляционного слоя (2), причем упомянутый первый слой (31) состоит из металлизированной полиэфирной пленки характеризующейся толщиной предпочтительно от 10 мкм до 30 мкм, оптимальная толщина металлизированной полиэфирной пленки, из которой состоит первый слой (31), равна 12 мкм при плотности 17 г/м (граммы на квадратный сантиметр). Первый слой (31), составляющий многослойное покрытие (3), изготовлен с целью расположения первого защитного слоя, который препятствует распространению газа, со временем выделяющегося из промежуточного изоляционного слоя (2) во внешнюю среду и одновременно противодействует проникновению внешней среды внутрь промежуточного изоляционного слоя (2). Металлизированная полиэфирная пленка, которую используют для изготовления первого слоя (31) многослойного покрытия (2), является пленкой известного типа и состоит из полиэфирной пленки, которую подвергают процессу металлизации, состоящему, как известно, в размещении очень тонкого алюминиевого слоя на гибкой полимерной подложке, состоящей из полиэфирной пленки, причем упомянутый процесс проводят известным способом посредством устройства для металлизации, в котором осуществляют процесс испарения/сублимации металла в условиях вакуума, при пропускании гибкой полимерной подложки, состоящей из полиэфирной пленки.
2
2
2
b) второй слой (32), соединенный по известному уровню техники с упомянутым первым слоем (31), состоящий из полиэтиленовой пленки известного типа, характеризующейся плотностью, предпочтительно, от 10 г/м до 14 г/м, причем оптимальная плотность соответствует 12 г/м.
2
2
2
c) третий слой (33), соединенный по известному уровню техники с упомянутым вторым слоем (32), состоящий из листа влагонепроницаемой бумаги известного типа, характеризующегося плотностью, предпочтительно, от 100 г/м до 140 г/м, причем оптимальная плотность составляет 120 г/м.
2
2
2
d) четвертый слой (34), соединенный по известному уровню техники с упомянутым третьим слоем (33), состоящий из пленки из битумного компаунда известного типа, характеризующейся плотностью, предпочтительно от 200 г/м до 2500 г/м, причем оптимальная плотность составляет 250 г/м. Битумный компаунд, составляющий четвертый слой (34), представляет собой битумный полимер известного типа, полученный смешиванием битума и полимера таким образом, что полимерный компонент, который, как известно, добавляют к битуму в весовом проценте, меньшем, чем весовой процент битума, предназначен для существенного изменения механических свойств битума, улучшающих его характеристики. Четвертый слой (34) изготавливают, в любом случае, как с целью обеспечения высокой степени водонепроницаемости теплоизоляционной панели (1), так и с целью содействия адгезии известных термопластичных мембран, наносимых с помощью пламени для обработки, что, как правило, обеспечивает возможность покрытия теплоизоляционной кровли при реализации многослойной структуры крыши.
2
2
2
e) пятый слой (35), соединенный по известному уровню техники с упомянутым четвертым слоем (34), состоящий из нетканой полипропиленовой ткани известного типа, характеризующейся плотностью, предпочтительно от 20 г/м до 50 г/м, причем оптимальная плотность составляет 40 г/м.
[0028] Таким образом, многослойное покрытие (3), с которым промежуточный изоляционный слой (2) теплоизоляционной панели (1), предусмотренной по настоящему изобретению, новаторски выполняет функцию обеспечения газонепроницаемости промежуточного изоляционного слоя (2), осуществляя газонепроницаемый барьер, который эффективно противодействует растеканию газа, который со временем выделяется из промежуточного изоляционного слоя (2) во внешнюю среду и одновременно противодействует проникновению внешней среды внутрь самого промежуточного изоляционного слоя (2) с целью обеспечения продолжительности теплоизоляционных характеристик промежуточного изоляционного слоя (2) во времени. Кроме того, многослойное покрытие (3), с которым промежуточный изоляционный слой (2) теплоизоляционной панели (1), предусмотренной по настоящему изобретению также выполняет функцию обеспечения улучшенной и легкой адгезии термопластичных мембран, наносимых с помощью пламени для обработки, что, как правило, обеспечивает возможность водонепроницаемости крыши здания.
[0029] В более подробно описанном варианте осуществления изобретения теплоизоляционная панель по настоящему изобретению благодаря своей инновационной структуре и, в частности, благодаря предлагаемому составу многослойной структуры, которая составляет многослойное покрытие, позволяет осуществлять как функцию газонепроницаемости, так и функцию, делающую теплоизолирующую панель (1) обрабатываемой пламенем. Первую функцию, то есть газонепроницаемость, осуществляемую многослойным покрытием (3) по настоящему изобретению осуществляют, в частности, посредством соединения: первого слоя (31), состоящего из металлизированной полиэфирной пленки; второго слоя (32), состоящего из полиэтиленовой пленки; и третьего слоя (33), состоящего из влагонепроницаемого листа бумаги. Кроме того, вторая функция, состоящая в облегчении и улучшении адгезии к теплоизоляционной панели (1), посредством обработки пламенем термопластичных мембран, используемых при изготовлении крыш зданий, функция которых также обеспечена, в частности, посредством многослойного покрытия (3) по настоящему изобретению, осуществляют, в частности, соединением четвертого слоя (34), состоящего из пленки битумного компаунда, с пятым слоем (35), состоящим из нетканой полипропиленовой ткани.
Кроме того, конкретная структура многослойного покрытия (3) такова, что эффективно противодействует тенденции деформации промежуточного изоляционного слоя, обеспечивая соответствующую форму и стабильность размеров теплоизоляционной панели.
[0030] Альтернативное решение по отношению к предыдущему решению теплоизоляционной панели (1), которое обоснованно предусматривает реализацию более низких затрат состоит из многослойного покрытия (3), которое по существу состоит из трех слоев вместо пяти предусмотренных слоев. Более конкретно упомянутое многослойное покрытие (3) содержит:
- по меньшей мере один слой, состоящий из металлизированной полиэфирной пленки, при этом упомянутая металлизированная полиэфирная пленка характеризуется толщиной от 10 мкм до 30 мкм;
2
2
- по меньшей мере один слой, состоящий из пленки битумного полимера, характеризующейся плотностью в диапазоне от 200 г/м до 2500 г/м;
2
2
- слой, состоящий из нетканой полипропиленовой ткани, при этом слой, состоящий из металлизированной полиэфирной пленки, соединен с промежуточным изоляционным слоем (2), причем упомянутая нетканая полипропиленовая ткань характеризуется плотностью в диапазоне от 20 г/м до 50 г/м.
ССЫЛКИ
(1) Теплоизоляционная панель
(2) промежуточный изоляционный слой
(21) верхняя поверхность
(22) нижняя поверхность
(23) боковые поверхности
(3) многослойное покрытие
(31) первый слой
(32) второй слой
(33) третий слой
(34) четвертый слой
(35) пятый слой